(57)【要約】本発明は、酢酸及び／又は酢酸メチルの製造を目的とする連続的な製造方法に関し、メタノール、又は、ジメチルエーテル、ハロゲン化メチル若しくは酢酸メチル等のカルボニル化し得るメタノール誘導体のカルボニル化のための連続的な工業的プロセス（初期のプロセスという）用の装置の連続的な運転の間、均一な液相中、及び、一酸化炭素圧下で、ロジウム系の均一触媒及びハロゲン化助触媒からなる触媒系の存在下、及び、反応媒体中１４％以上の濃度の水の存在下、時間をかけてイリジウム化合物を添加することにより前記均一触媒の組成を徐々に変更することを特徴とするものである。この製造方法は、装置を停止することなく、ロジウムのみに基づく均一触媒を、ロジウム及びイリジウム又は均一なイリジウムのみに基づく触媒に変更するために触媒系の組成を変更する一方、一旦イリジウムの添加を実施した反応媒体の含水率を減らすことを可能にする。【特許請求の範囲】
【請求項１】
酢酸及び／又は酢酸メチルの製造を目的とする連続的な製造方法であって、メタノール、又は、ジメチルエーテル、ハロゲン化メチル若しくは酢酸メチル等のカルボニル化し得るメタノール誘導体のカルボニル化のための連続的な工業的プロセス（初期のプロセスという）用の装置の連続的な運転の間、均一な液相中、及び、一酸化炭素圧下で、ロジウム系の均一触媒及びハロゲン化助触媒からなる触媒系の存在下、及び、反応媒体中に１４％以上の濃度の水の存在下、時間をかけてイリジウム化合物を添加することにより前記均一触媒の組成を徐々に変更することを特徴とする製造方法。
【請求項２】
変更された触媒系の組成を維持しながら、酢酸及び／又は酢酸メチルの連続的な製造を更に継続することを特徴とする請求項１記載の製造方法。
【請求項３】
ロジウム化合物若しくはイリジウム化合物又は両方を一度に添加することにより、反応媒体中のロジウム及びイリジウムの濃度を維持することを特徴とする請求項２記載の製造方法。
【請求項４】
溶液中にロジウム及びイリジウムを含有する触媒溶液を用いてロジウム及びイリジウムを同時に添加することにより、反応媒体中のロジウム及びイリジウムの濃度を維持することを特徴とする請求項３記載の製造方法。
【請求項５】
前記イリジウム化合物の添加を、事前に溶解したイリジウムの形態で実施することを特徴とする請求項１〜３の１項に記載の製造方法。
【請求項６】
添加したイリジウム化合物の溶解に用いられる手順が、従来のカルボニル化製造方法で用いられている装置及び製造方法に適合することを特徴とする請求項５記載の製造方法。
【請求項７】
前記イリジウム化合物の添加を、反応媒体の系中で溶解する固形のイリジウム誘導体の形態で実施することを特徴とする請求項１〜４の１項に記載の製造方法。
【請求項８】
ロジウムの欠損を補填するために前記イリジウム化合物の添加を実施し、損失したロジウムをイリジウムに入れ替えることを特徴とする請求項１〜７の１項に記載の製造方法。
【請求項９】
前記イリジウム化合物の添加を、連続的又は回分的に実施することを特徴とする請求項１〜８の１項に記載の製造方法。
【請求項１０】
反応媒体中で維持されるロジウム及びイリジウムのモル濃度が、それぞれ０．１〜５０ｍｍｏｌ／ｌ及び０．１〜２５ｍｍｏｌ／ｌであることを特徴とする請求項１〜９の１項に記載の製造方法。
【請求項１１】
イリジウム／ロジウム原子比を、１／９９〜９９／１の値で保持することを特徴とする請求項１〜１０の１項に記載の製造方法。
【請求項１２】
前記イリジウム化合物の添加を、イリジウムが均一触媒系に存在する唯一の金属になるまで実施することを特徴とする請求項１〜９の１項に記載の製造方法。
【請求項１３】
温度が１５０〜２５０℃の値で維持され、合計圧力が５×１０５Ｐａ〜２００×１０５Ｐａである反応ゾーンＩ、及び、反応ゾーンＩから来る生成物が反応ゾーンＩにおける一般的な圧力より低い圧力で部分的に気化するフラッシュゾーンＩＩからなり、フラッシュゾーンＩＩで生じた気化していない部分を反応ゾーンＩで再生利用し、形成された酢酸及び／又は酢酸メチルの分離／蒸留／精製により、気化した部分をゾーンＩＩＩで精製することからなる装置で行うことを特徴とする請求項１〜１２の１項に記載の製造方法。
【請求項１４】
前記イリジウム化合物の添加を、反応ゾーンＩの反応媒体への注入により実施することを特徴とする請求項１３記載の製造方法。
【請求項１５】
イリジウム化合物の前記添加を、ゾーンＩＩ又はＩＩＩから反応ゾーンＩに再生利用される流れへの注入により実施することを特徴とする請求項１３記載の製造方法。
【請求項１６】
反応媒体中の腐蝕金属の濃度を、５０００ｍｇ／ｋｇ以下に保持するために観測することを特徴とする請求項１〜１５の１項に記載の製造方法。
【請求項１７】
反応媒体の含水率を、反応媒体の重量基準で１４重量％未満の値に減らすことを特徴とする請求項１〜１６の１項に記載の製造方法。
【請求項１８】
反応媒体中の水の濃度を、反応媒体の重量基準で５重量％未満の値で保持することを特徴とする請求項１７記載の製造方法。
【請求項１９】
蟻酸メチルを反応媒体に導入し、メタノール又はカルボニル化し得るメタノール誘導体のカルボニル化、及び、蟻酸メチル異性化反応を、一酸化炭素圧下で同時に行うことを特徴とする請求項１８記載の製造方法。
【請求項２０】
一酸化炭素圧下での蟻酸メチル異性化のみが生起する系に変更するため、メタノール又はカルボニル化し得るメタノール誘導体の反応媒体への導入を徐々に停止することを特徴とする請求項１８又は１９記載の製造方法。
【請求項２１】
時間をかけた白金化合物の添加により均一触媒の組成の漸進的な変更を目的とする工程を更に含み、白金の濃度を反応媒体１リットル当たり１〜２５ｍｍｏｌの値で保持することを特徴とする請求項１〜２０の１項に記載の製造方法。
【発明の詳細な説明】
【技術分野】
【０００１】
本発明は、酢酸及び／又は酢酸メチルの工業的製造分野に関する。
【０００２】
更に詳しくは、触媒系の組成を特に円滑で一貫した方法で変更する間、上記工業的プロセスにおいて、触媒の変更を実施するために製造ユニットを停止する必要がなく、ロジウムのみに基づく触媒系を、ロジウム及びイリジウムに基づく触媒系に、又は、イリジウムのみに基づく均一な触媒系に変更することが可能である、酢酸及び／又は酢酸メチルの製造を目的とする連続的製造方法に関する。
【０００３】
均一触媒系を用いて、圧力下、液相中で、酢酸及び／又は酢酸メチルの製造を目的とする多数の工業的プロセスが知られている。
本発明は、ロジウム系触媒の存在下、メタノール又はカルボニル化し得るメタノール誘導体のカルボニル化を初期に伴う製造方法の変更に、非常に明確に適用される。
【０００４】
Ｐａｕｌｉｋらの特許は、「モンサント（“Ｍｏｎｓａｎｔｏ”）」と言われる技術又は製法の基礎を形成しており、液相中又は気相中で、ロジウム（ＵＳ３７６９３２９）若しくはイリジウム（ＵＳ３７７２３８０）を用いた均一触媒反応又は異質触媒反応による、反応物のカルボニル化について記載している。この技術において、反応物は、合計炭素数が２０以下であるアルコールＲＯＨ、エーテルＲ′−Ｏ−Ｒ′、エステルＲ′Ｃ（Ｏ）ＯＲ′及びハロゲン化物Ｒ−Ｘからなる。カルボニル化反応は、これらの反応物のうち一つ、一酸化炭素（１〜１５０００ｐｓｉｇの一酸化炭素部分圧）、ハロゲン化助触媒の存在するロジウム又はイリジウムからなる触媒系、及び、水の存在下、５０〜３００℃の温度で行われる。
【０００５】
開発されている第１のカルボニル化プロセスは、共触媒としてハロゲン化メチル、好ましくはヨウ化メチルの存在下、ロジウム化合物により触媒作用を受けていた。これらのプロセスは、反応速度（故に、製造方法の生産性）の増加、不純物の生成の減少、溶液中の触媒の安定性の増加、及び、製造コストの削減を一様に改善した。
【０００６】
特に、反応媒体に多量のヨウ素イオンを添加すること（特許ＦＲ２５５１４３４では０．３ｍｏｌ／Ｌを超える）、及び／又は、上記反応媒体の組成の予定濃度を維持すること（ＥＰ０１６１８７４及びＥＰ０２５０１８９）により、含水率を削減することが可能である。
【０００７】
近年、ロジウムをイリジウムに入れ換える目的で行われた研究は、イリジウムのみ（ＥＰ０６１８１８４、ＥＰ０６１６９９７、ＥＰ０７８６４４７）、又は、共助触媒として主にルテニウム、オスミウム若しくはレニウム存在下でイリジウム（ＥＰ０６４３０３４、ＥＰ０７２８７２９、ＥＰ０７５２４０６）により触媒作用を受ける、新規の「低含水率（“ｌｏｗ  ｗａｔｅｒ  ｃｏｎｔｅｎｔ”）」と言われる製造方法に達している。
【０００８】
通常、均一触媒下、液相中でのカルボニル化のこれら様々な製造方法は、３つに分かれたゾーンからなる装置で行われる。反応ゾーンと呼ばれる第１ゾーンでは、メタノール又はカルボニル化し得るメタノール誘導体は、２つの反応物を同時に導入することにより、圧力下、一酸化炭素でカルボニル化される。反応媒体の特定の組成は、上記２つの反応物を導入すること、及び、第２ゾーン及び第３ゾーンの下流に由来する流れを再生利用することにより、維持される。気化ゾーン又はフラッシュゾーンと呼ばれる第２ゾーンでは、反応媒体は、第１反応ゾーンにおける圧力より低い圧力で部分的に気化され、熱の供給で、又は、熱の供給なしで膨張が生じている。気化した部分は、主に未反応の反応物、水、ヨウ化メチル、酢酸メチル及び酢酸から構成され、生成された酢酸及び／又は酢酸メチルの蒸留分離と精製とを目的とするゾーンと言われる第３ゾーンに移される。第２フラッシュゾーンで生じた気化していない部分は、実質的に酢酸及び触媒から構成されており、第１反応ゾーンで再生利用される。第３ゾーンは、通常３つの蒸留塔から構成され、異なる成分を分離すること、反応を行うために必要な成分を再生利用すること、及び、精製された酢酸及び／又は酢酸メチルを生成することが可能である。これらの製造方法は、また、ガスの供給及び／又は排出の処理を目的とする部分からなる。更に詳細について、Ｍ．Ｊ．Ｈｏｗａｒｄらの論文（ＣＡＴＡＬＹＳＩＳ  ＴＯＤＡＹ，１８（１９９３）３２５−３５４）を参照することができる。
【０００９】
更に近年、カルボニル化プロセスは、ロジウム及びイリジウムの両方で構成される触媒系を用いるものが記載されている。
【００１０】
特許ＥＰ０６１８１８３は、アルコール又は誘導体のカルボニル化に関し、単独金属としてロジウム又はイリジウムからなる触媒系と比較した、ロジウム及びイリジウムの両方で構成される触媒系の相乗作用について開示している。この製造方法は、低濃度（０〜５％、好ましくは０〜２％）の可溶性ヨウ素塩等の触媒安定剤の存在下で、又は、このような化合物の非存在下で行われる。
【００１１】
可溶性ヨウ化塩は、アルカリ金属若しくはアルカリ土類金属のヨウ化物、又は、４級アンモニウム若しくは亜リン酸ヨウ化物からなるものである。
【００１２】
特許ＦＲ２７５０９８４では、第１ゾーン（主反応装置）と第２気化（フラッシュ）ゾーンとの間に第２カルボニル化反応装置を導入することによってもたらされた一酸化炭素消費の改良を記載しており、触媒系は、イリジウムから構成され、任意でロジウムと組み合わせる。
【００１３】
特許ＦＲ２７５０９８５は、メタノールのカルボニル化に関し、可溶性のイリジウムとロジウムとの複合体から構成される触媒系を安定させる方法を提案しており、上記方法は、第２気化（フラッシュ）ゾーンから第１反応ゾーンに再生利用された気化していない液体部分中で、０．５％を超える濃度の水を維持することからなるものである。
【００１４】
国際特許出願ＷＯ００／２７７８５では、１種の金属のみからなる系と比較した、イリジウム及び白金、並びに、任意でロジウムから構成される触媒系の相乗作用を開示している。上記特許出願では、導入された可溶性ヨウ素塩とイリジウムとのモル比を１０未満に維持することを提言している。
【００１５】
国際特許出願ＷＯ００／７８７００は、イリジウム及び任意でロジウムの存在下、蟻酸メチルの異性化及びメタノールのカルボニル化を伴う同時反応による酢酸の製造に関する。上記特許出願は、第２気化（フラッシュ）ゾーンから気化していない部分中で、１％を超えるホルミルラジカル（蟻酸メチル＋蟻酸）濃度を維持することによる触媒系の安定化を教示している。たとえ濃度範囲が定まらないとしても、媒体中、ヨウ素は可溶性イオンの形態で保持することを提言している。
【００１６】
国際特許出願ＷＯ００／２４７０１は、ロジウム及びイリジウムの両方で構成される触媒系を用いたメタノールのカルボニル化を記載しており、これら触媒の安定剤／共助触媒としてヨウ素イオンが存在している。反応溶媒の組成は、一定に保持される：水１４％未満（好ましくは０．１〜８％）、ヨウ化メチル５〜３０％、酢酸メチル０．５〜３０％、ヨウ素（好ましくはヨウ化リチウム）２〜２０％、及び、各金属で触媒１００〜５０００ｐｐｍであり、触媒系は、遷移金属、好ましくはルテニウムの塩からなるものでもよい。
【００１７】
上述の特許及び特許出願は、ロジウム及びイリジウムの両方で構成されている触媒系を基礎として確立しているカルボニル化反応媒体について記載しており、その組成は、これらの発明の要求する結果に達するために最適化されている。これらの文献は何れも、ロジウムのみから構成される触媒系から、ロジウム＋イリジウム触媒の混合物に基づく触媒系に変更することを指摘も示唆もしていない。
【００１８】
更に、このような変更において、一般的、通常的にカルボニル化反応媒体中に存在する腐蝕金属（鉄、ニッケル、クロム、モリブデン、タングステン、ジルコン、及び、工業設備の腐蝕が起源であり、製造中、反応装置に再生利用され得るその他の金属）の役割に注意を払わなければならないことは周知である。特に、特許ＦＲ２５５１４３４で明らかにされたところ、これらの腐蝕金属は、転換反応又は水性ガス反応（Ｗａｔｅｒ  Ｇａｓ  Ｓｈｉｆｔ  Ｒｅａｃｔｉｏｎを短縮してＷＧＳＲともいう）：
Ｈ２Ｏ  ＋  ＣＯ  →  Ｈ２  ＋  ＣＯ２
を促進するので、通常、全体としてロジウムのみによる触媒作用において、有害な効果を有すると考えられている。
【００１９】
また、ロジウムのみによる触媒作用において、特許ＥＰ０３８４６５２は、より選択的であり、カルボニル化速度と、故に製造方法の生産性とにおける肯定的な影響を有するＶＩｂ属の金属（Ｍｏ、Ｗ、Ｃｒ）のみを残すために、鉄及びニッケルを除去することを提言している。変形は、これらのＶＩｂ属の腐蝕金属をカルボニル化反応媒体に添加することからなる。
【００２０】
一方、イリジウムのみによる触媒作用において、腐蝕金属により示される問題は、より単純に思われる：反応媒体中での濃度は、
・まず、ロジウムの場合のように、水性ガス反応、
・そして次に、イリジウムにより触媒作用を受けるカルボニル化に悪影響を与えると考えられている、ヨウ素イオンの濃度、
を制限するために、数百ｐｐｍ（特許ＦＲ２７５０９８４）、又は、２００ｐｐｍ未満（特許出願ＷＯ００／２７７８５及びＷＯ００／７８７００）の値に制限されなければならない。実際に、これらのヨウ素イオンは、異なる供給源が起源であり、腐蝕金属のヨウ化物で代表される塩により一部が導入される。特許ＦＲ２７５０９８４及び特許出願ＷＯ００／２７７８５では、ヨウ素イオンとイリジウムのモル比を１０未満に保持することを提案している。
【００２１】
上述したように、メタノール又はそのカルボニル化し得る誘導体の１種のカルボニル化による酢酸の製造を目的とする連続的製造方法の場合、腐蝕金属の濃度とヨウ素イオンの濃度との両方の異なる影響（触媒系に依存する）を考慮して、ロジウムに基づく触媒系から、イリジウムを相当多く含有するロジウムに基づく、又は、イリジウムのみに基づく触媒系に変更することを希望する当業者にこれまで予見されていた唯一の解決法は、反応溶媒を変更するため、特に腐蝕金属及びヨウ素の濃度を、新規の触媒系を用いる製造方法の充分な稼働を妨げない値に調節するために、装置を止めることである。
【００２２】
しかしながら、あらゆる予期に反して、本発明の発明者らは、装置を停止することなく、当初はロジウム系の触媒によって触媒作用を受け、かつ、モンサント（Ｍｏｎｓａｎｔｏ）技術で既知の通常の組成、すなわち、数千ｐｐｍの腐蝕金属、酢酸からなる残留物の存在下、少なくとも１４％の水、多くとも１５％のヨウ化メチル、多くとも２％の酢酸メチル、及び、数百ｐｐｍのロジウムを含有する反応媒体を有するカルボニル化反応媒体に、イリジウム系の触媒を均一的及び漸進的に添加することにより触媒の組成を変化させることが可能であることを開示している。
【００２３】
本発明は、ゆえに、酢酸の製造を目的とする通常の工業的プロセス、又は、モンサント（Ｍｏｎｓａｎｔｏ）型製造方法において、
−ロジウムのみからなる触媒系からロジウム＋イリジウムからなる触媒系への変化を実施するために製造を停止することなく、
−反応媒体、特に、生来存在するヨウ素イオン、及び、腐蝕金属の組成を大きく変更することなく、
−触媒系の安定性を減ずることなく、
−カルボニル化速度、及び、故に製造方法の生産性を維持又は改良すると同時に、
−そして、蒸留物を貯蔵するエネルギーを供給するため、反応媒体の含水率を減少させることにより製造コストを削減すると同時に、
ロジウムにより触媒作用を及ぼし、イリジウムを用いてロジウムを少なくとも部分的に置換することにより触媒系を変更することを提案する。
【００２４】
また、他の効果は、以下の詳細な記載からよりはっきりと明確になる。
触媒系が、特に円滑な方法で、装置を停止させることなく変更されることが特に明らかになり、このことが、反応媒体を変更するための装置の完全な停止を回避することができるので、第一の経済的効果を示す。イリジウムを豊富にすることを目的とする触媒系のこの変更の過程において、含水率を相当減少し得ることもまた明らかになり、このことが、本発明の製造方法の第二の重要な経済的効果を構成する。更に、反応媒体の含水率の変更は、工業的条件下で、初期のカルボニル化と同時に蟻酸メチルの異性化反応が行われ、上記異性化反応もまた酢酸及び／又は酢酸メチルの形成を導く、ということを予見することができ、又は、同様に蟻酸メチル異性化反応のみの酢酸及び／又は酢酸メチルの生産を制限することができ、全てのこれらの変更は、装置を停止することなく実施され、重要な経済的効果を示す。
【００２５】
このように、これら不可欠な特徴の一つによれば、本発明は、酢酸及び／又は酢酸メチルの製造を目的とする連続的な製造方法であって、メタノール、又は、ジメチルエーテル、ハロゲン化メチル若しくは酢酸メチル等のカルボニル化し得るメタノール誘導体のカルボニル化のための連続的な工業的プロセス（初期のプロセスという）用の装置の連続的な運転の間、均一な液相中、及び、一酸化炭素圧下、ロジウム系の均一触媒及びハロゲン化助触媒からなる触媒系の存在下、及び、反応媒体中に１４％以上の濃度の水の存在下、イリジウム化合物を時間をかけて添加することにより上記均一触媒の組成を徐々に変更することを特徴とするものである。
【００２６】
本発明の製造方法は、ゆえに、製造プロセス（初期のプロセスという）で用いられる触媒系の組成が、時間をかけて徐々に変化することにあり、モンサント（Ｍｏｎｓａｎｔｏ）製造方法、すなわち、ロジウム含有均一触媒の存在下、圧力下、液相中でのメタノール又はカルボニル化し得るメタノール誘導体のカルボニル化により、酢酸及び／又は酢酸メチルが連続的に製造される製造方法に由来する。
【００２７】
本発明の製造方法は、ゆえに、以後変更段階と呼ぶ必須段階からなり、触媒系の変化を実施するためのいかなる方法においても、イリジウム系の化合物を添加することにより触媒系を変更する間、製造を停止する必要なく、すなわち、装置を停止する必要なく、装置を空にする必要なく、及び、装置を水洗、掃除又は調整する必要がない。
【００２８】
本発明の製造方法は、上述したように、ロジウム系の均一触媒及びハロゲン化助触媒、後者は特にヨウ化メチルからなる触媒系を初期に操作するモンサント（Ｍｏｎｓａｎｔｏ）製造方法に由来するあらゆる初期のプロセスに適用される。
【００２９】
モンサント（Ｍｏｎｓａｎｔｏ）型のあらゆるシステムのように、この開始システムは、水の含有量が１４％以上である反応媒体で機能する。
【００３０】
本発明による製造方法の変更段階は、目標とする触媒系の組成に従って変化するであろう期間を延長することができ、平均して、数カ月の期間を約５年に延長することができる。
【００３１】
本発明の製造方法の変更段階の終了は、ロジウムのみにより触媒作用を受ける系から、ロジウム及びイリジウムの混合物に基づく均一触媒により触媒作用を受ける系、又は、イリジウムのみにより触媒作用を受ける系に変更することを可能にする。
【００３２】
製造方法の変更段階の終了は、酢酸及び／又は酢酸メチルの製造を目的とする製造方法の生産性及び反応速度の両方を改良するため、本明細書の「実施例」の節で実施している形式の予備試験、及び、変更段階の間に得られた結果の両方に基づいて、当業者が容易に決定することができる。
【００３３】
このようにして、この変更段階の後、酢酸及び／又は酢酸メチルの連続的製造は、変更段階において変更された触媒系の組成を維持しながら、更に継続することができる。この新しい段階を、以後、安定段階と呼ぶ。
【００３４】
変更段階に続くこの段階において、反応媒体中のロジウム及びイリジウムの濃度は、従来の当該技術の方法において、製造操作を継続する間の触媒の損失、及び、特に工業的プロセスにおいて様々な再生利用操作が行われているにもかかわらず、回避することが困難である触媒のエントレインメントに起因し得る損失を補填するために、ロジウム化合物及び／又はイリジウム化合物を添加することにより維持される。
【００３５】
ロジウムのみ（又はイリジウムのみ）により触媒作用を受けるカルボニル化プロセスにおいて、ロジウム（又はイリジウム）をより多くの回数、又は、より少ない回数添加することにより、反応ゾーンにおける触媒活性を維持又は調節することは、一般的、慣用的である。これらの添加は、例えば、フラッシュゾーン並びに蒸留／精製ゾーンで通常行われている気化操作及び蒸留操作における、不溶物（不活性触媒）を原因とする、又は、小胞のエントレインメントを原因とする触媒の欠損を補填するために、反応媒体中での活性触媒の濃度を一定に保持することを意図している。
【００３６】
本発明の場合、変更段階の間のイリジウム化合物の様々な添加は、種々の方法、特に、一貫した方法又は非一貫した方法で、かつ、連続的又は回分的に実施することができるが、どの方法も製造を停止する必要がない。
【００３７】
本発明のある変形では、添加は、事前に溶解したイリジウムの形態、特に、反応媒体と相性がよいいかなる溶液に溶解したイリジウムの形態で達成される。この変形は、工業的規模で実施することが非常に容易であるので、特に有益である。溶液は、イリジウム（金属、酸化物又は水酸化物、錯塩等）により触媒作用を受ける製造方法において通常用いられる固形の化合物から調製することができる。この溶解化は、当業者に知られており、かつ、当該技術の規則と整合した方法のいかなるものによっても達成することができ、特に、カルボニル化反応で有用な、注入し得る触媒溶液を直接調製する方法が記載されている特許ＥＰ０６５７３８６及びＥＰ０７３７１０３に記載されたような製造方法を用いることにより実施することができる。
【００３８】
好ましくは、従来のカルボニル化プロセスにおいて、ロジウムを溶解化するために用いた工業装置に適合するイリジウム溶解化手順が一般的に与えられる。
【００３９】
他の変形では、イリジウム化合物は、反応媒体の系中で溶解する固形のイリジウム誘導体の形態で導入することができる。
【００４０】
このような場合、イリジウム誘導体は、反応装置に直接導入され、かつ、その溶解化及び触媒的な活性種の合成は、ハロゲン化助触媒、特にヨウ化メチルの存在下、一酸化炭素圧下の反応溶媒中で生じる。
【００４１】
このように、あらゆる場合において、結末は、ロジウム若しくはイリジウム又は両方を一時に添加することにより反応媒体中の濃度を常に調節することができる、ロジウム及びイリジウムの混合物により触媒作用を受けるカルボニル化反応である。
【００４２】
上述したように、イリジウム化合物は、種々の物理的形態で反応媒体中にこのように導入することができる。
【００４３】
導入も、また、種々の変形に従って、行うことができる。
第１の変形では、初期のプロセスで実施されるより多くの回数、又は、より少ない回数のロジウムの添加は、変更期間を通してイリジウムの添加に対応する単なる置き換えである。
【００４４】
ゆえに、この変形では、イリジウム化合物は、ロジウムの損失を補填するために添加され、損失したロジウムは、イリジウムに置換される。
【００４５】
別の変形では、イリジウム化合物は、連続的に添加される。
さらに別の変形では、イリジウムは、回分的に添加される。
【００４６】
あらゆる場合において、上述したように、予備試験、並びに、反応速度及び系の生産性を評価することは、いつ変更段階を停止して、決定したＩｒ／Ｒｈモル比で触媒系を安定させる安定段階に変更するかを決定することを可能にする。
【００４７】
イリジウム化合物の導入を目的とする様々な変形において、一旦触媒系で望ましい比が達成されると、ロジウム及び／又はイリジウム化合物を添加することにより、反応媒体中のロジウム及びイリジウムの濃度を、維持又は調整してもよい。
【００４８】
本発明の特に有益な変形において、反応媒体中のロジウム及びイリジウム濃度を維持及び／又は調整するためにロジウム及びイリジウムの両方を添加することが必然であることを証明する場合、これら２つの金属触媒は、これらを含有する事前に調製された溶液の形態で同時に導入される。このような技術は、多数の利点、特にシステム・エンジニアリング（ｓｙｓｔｅｍ  ｅｎｇｉｎｅｅｒｉｎｇ）を単純にし、かつ、コストを削減するという利点を有し、ロジウム及びイリジウムを同時に添加することが可能であることにより、２つの別々の触媒溶液を調製すること、及び、それらを反応媒体中に別々に導入することの必要性を未然に防止する。
【００４９】
触媒溶液は、ロジウム及びイリジウムが、ロジウム化合物及びイリジウム化合物から共同かつ同時に溶解する触媒溶液の形態で、ロジウム及びイリジウムの同時添加が可能ないかなる方法によって調製されてもよい。
【００５０】
本発明の発明者により行われた実施例から、ロジウム及びイリジウム、特にヨウ化ロジウム及びヨウ化イリジウムの形態での同時溶解を、ヨウ化ロジウムのみのモンサント（Ｍｏｎｓａｎｔｏ）製造方法に記載されている形式の従来条件のもとで実施し得ることが明らかである。
【００５１】
一般的な条件では、触媒系の変更段階及び安定段階の両方において、ロジウム及びイリジウムのモル濃度は、反応媒体中、ロジウム０．１〜５０ｍｍｏｌ／Ｌ、及び、イリジウム０．１〜２５ｍｍｏｌ／Ｌで有利に維持される。
更に、イリジウム／ロジウム原子比は、１／９９〜９９／１の値で有利に維持される。
【００５２】
上述したように、イリジウムが均一触媒系に存在する唯一の金属となるまで、変更段階においてイリジウム化合物を添加し続けることも可能である。
【００５３】
本発明の製造方法は、温度が１５０〜２５０℃の値で維持され、合計圧力が５×１０５Ｐａ〜２００×１０５Ｐａである反応ゾーンＩ、及び、反応ゾーンＩで生じた生成物が反応ゾーンＩにおける一般的な圧力より低い圧力で部分的に気化するフラッシュゾーンＩＩからなる装置で行われる、このフラッシュゾーンＩＩで生じた気化していない部分は、反応ゾーンＩで再生利用され、気化した部分は、形成された酢酸及び／又は酢酸メチルの分離／蒸留／精製により、ゾーンＩＩＩで精製され、酢酸及び／又は酢酸メチルの製造を目的とする連続的製造方法に特に適用することができる。
【００５４】
イリジウム化合物の様々な注入は、物理的な形態に関係なく、特に３つの主要ゾーンからなる上述した型の装置の様々な位置で、上述したような様々な方法で実施することができる。
【００５５】
ある変形では、イリジウム化合物は、固形又は溶液で、反応ゾーンＩの反応媒体中、フラッシュゾーンＩＩの気化していない部分中、又は、上記気化していない部分をゾーンＩＩからゾーンＩに再生利用するためのライン中に直接導入することができ、最後の変形が好ましい。
【００５６】
イリジウム化合物は、故に、ゾーンＩの反応媒体中に、又は、ゾーンＩＩ若しくはＩＩＩから反応ゾーンＩに再生利用される流れの中に、直接注入することができる。
【００５７】
上述したように、腐蝕金属は、イリジウム添加を行うために、通常以上に除去する必要がない。
【００５８】
従来の製造方法の技術の規則では、反応媒体中で超過すべきでない腐蝕金属の含量を５０００ｍｇ／ｋｇ（ｐｐｍ）の値に定めた。
【００５９】
この規則は、また、イリジウム添加、故に、変更段階を通じたカルボニル化プロセスの稼働、また安定段階の間にも適用することができる。
【００６０】
この腐蝕金属の濃度は、既にロジウムのみ又はイリジウムのみにより触媒作用を受ける製造方法に広く適用されている、当業者に公知の通常の方法のいかなるもの：
−選択的沈殿、
−液−液抽出、
−イオン交換膜への濾過、
−浸透、
−選択膜上での処理、等
により、５０００ｍｇ／ｋｇ以下の値で維持することができる。
【００６１】
既に上述したように、技術及び実施上の利点とは別に、本発明は、装置を空にするため製造を停止し、ロジウムを含有する反応媒体を除去し、かつ、ロジウム＋イリジウム、又は、イリジウムのみを含有する様々な特定の反応媒体に置換する従来の方法と比較して、節約及びコストを改良する余裕がある。
【００６２】
これは、装置を停止する間の製品損失、ロジウムの損失、又は、正常な状態に戻すための問題、並びに、イリジウム及びロジウムに基づく混合触媒系を用いた新たな装置の稼働が、ロジウムのみを用いた元の装置の稼働とは異なった運転であるという事実に関連する、装置を再起動する際の問題を避けることを可能にする。
【００６３】
上述したように、本発明の別の特に有益な利点は、反応媒体の含水率を、一旦イリジウム添加が実施された反応媒体の重量に基づいて、従来の値の１４％未満に減らすことができることである。
【００６４】
この含水率は、ロジウム＋イリジウム混合物により触媒作用を受けるカルボニル化プロセスの動作特性を減少することなく、５％未満の値まで減らすことができるようである。
【００６５】
実際に、当業者は、ロジウムのみを含有する従来の反応媒体の含水率に伴って、カルボニル化速度が増加することを充分承知している。カルボニル化反応は、特許ＥＰ００５５６１８及び刊行物（ＨＪＯＲＴＫＪＡＥＲ  ａｎｄ  ＪＥＮＳＥＮ，Ｉｎｄ．Ｅｎｇ．Ｃｈｅｍ．Ｐｒｏｄ．Ｒｅｓ．Ｄｅｖ．，ｖｏｌｕｍｅ１６，ｎｏ．４，１９７７，２８１−２８５）で指示されているように、水の濃度がほぼ１４〜１５％（１０ｍｏｌ／ｌ）程度の値で最大に達し、含水率が１４又は１５％を超える場合でも、一定に留まる。ロジウム及びイリジウムに基づく触媒系である場合、含水率を減少する本発明により与えられる可能性は、ロジウムを用い含水率１４％で得られるのと同じカルボニル化速度を維持する間、生成された酢酸及び／又は酢酸メチルの分離／蒸留／精製を目的とするゾーンＩＩＩで水を除去する燃料コストの相当な減少を生じる。
【００６６】
反応媒体の含水率をより低くすることができること、特に、上記反応媒体の重量基準で５重量％未満の値まで減少することができることの更なる利点は、メタノールのカルボニル化に加えて、一酸化炭素圧下で同時に起こる蟻酸メチル異性化反応による、酢酸及び／又は酢酸メチルの相補的な製造を予見することができることである。このことは、特に、追加の一酸化炭素を要求しない現在の装置で酢酸の製造を増加すること、及び、蒸留段階で多くのエネルギーを節約することを可能にする。
【００６７】
このように、反応媒体中の水の濃度の値が、反応媒体の重量基準で、５重量％以下の値に下がるとすぐに、国際特許出願ＷＯ９７／３５８２８から明らかなように、反応媒体に蟻酸メチルを容易に導入すること、及び、メタノール又はカルボニル化し得る誘導体のカルボニル化反応と一酸化炭素下での蟻酸メチル異性化反応とを同時に行うことが可能である。
【００６８】
これらの条件のもと、一酸化炭素圧下での蟻酸メチル異性化のみが生起する系に変更するため、反応媒体中へのメタノール又はカルボニル化し得るメタノール誘導体の導入を徐々に停止することさえ可能である（国際特許出願ＷＯ９７／３５８２９から明らかである）。
【００６９】
最終的に、当初はロジウムに基づく触媒系が、本発明、すなわち、特に円滑な条件のもとで、ロジウム及びイリジウムの混合物に基づく触媒系、又は、もっぱらイリジウムのみからなる同様な触媒系に変換することによって変更される場合、特許出願ＷＯ００／２７７８５に記載された利点を与える割合のイリジウム及び白金からなる均一触媒の存在下、酢酸及び／又は酢酸メチルの製造を目的とする製造方法に次第に変化させるため、白金化合物の漸進的な導入を目的としてこの触媒系を変更することも可能であることが明らかである。このような場合、白金濃度は、反応媒体１リットルあたり１〜２５ミリモルの値で有利に保持される。
【００７０】
実施例
一連の実験は、合成溶液（カルボニル化反応媒体を再構成したもの）と、触媒系の組成及び／又は腐蝕金属の濃度及び／又は水の濃度を除いて、一連のシリーズの間であらゆる点で同一である実際の工業用カルボニル化反応媒体（反応ゾーンＩのカルボニル化反応装置から直接採取した５０ｍｌ試料）とで行った。
【００７１】
特に明記しない限り、触媒（Ｒｈ又はＩｒ）の量は、〔Ｒｈ〕又は〔Ｉｒ〕で示され、ミリモル（ｍｍｏｌ）で表した。
【００７２】
これら様々な一連の実験の結果は、１０分間の反応時間（Ｒｃａｒｂ１０′）の後に計測された一酸化炭素消費量に基づいて計算されたカルボニル化速度として各実験について得られ、形成されたアセチルラジカル（酢酸＋酢酸メチル）の量と対応する。Ｒｃａｒｂは、１時間当たりの最終反応媒体のｍｏｌ／リットル＝ｍｏｌ／（ｌ．ｈ）で表した。
【００７３】
触媒系の安定性は、金属沈殿又はメタルブラック（ｍｅｔａｌ  ｂｌａｃｋ）の有無に関して、最終反応混合物−室温まで冷却し、大気圧まで減圧した後−の観察により評価した。
【００７４】
１．標準的な手順
１．１合成溶液のための手順
・触媒溶液の調製
ヨウ化ロジウム、ヨウ化イリジウム、腐蝕金属、純酢酸９ｇ及び水３ｇを、１００ｍｌＨａｓｔｅｌｌｏｙ（登録商標）Ｂ２オートクレーブに導入した。オートクレーブを、室温で絶対圧力５ｂａｒの一酸化炭素圧下に置いた。温度を、約１時間かけて１９０℃まで上昇させ、混合物を自生圧下（１０ｂａｒ）、１９０℃で１０分間放置した。
【００７５】
・カルボニル化反応（後で早急に実施）
オートクレーブの上部に位置する貯蔵部から、水、ヨウ化メチル、酢酸メチル、酢酸及びメタノールからなる混合物を一酸化炭素圧下に注入した。合成反応媒体の組成は、メタノールを除いて、以下の通りであった：水１４％、ヨウ化メチル９％、酢酸メチル２％、ロジウム、イリジウム及び腐蝕金属は、実験ごとで異なり、酢酸は合計して１００％。合成反応媒体の重量は、メタノールを除いて、約５６〜５７ｇであり、添加されたメタノールは、この重量の１０％、すなわち、５．６ｇに相当した。
【００７６】
温度を再び１９０℃まで上昇し、絶対圧力３０ｂａｒ、１９０±０．５℃で１０分間、一酸化炭素を注入してカルボニル化反応を行った。オートクレーブを冷却して空にし、金属沈殿の有無に注目した。
【００７７】
・表中のデータ表示
触媒、ロジウム及びイリジウムの濃度は、実験反応媒体における適切な金属のミリモルで表した。
腐蝕金属〔ＣｏｒＭｅｔ〕は、金属ヨウ化物又は金属カルボニルの形態で導入し、合計濃度は、メタノール（５６〜５７ｇ）を除いた反応媒体の重量基準で、ｍｇ／ｋｇ（ｐｐｍ）で表した。腐蝕金属の重量による内訳は、以下の通りである：
鉄：２０％；ニッケル：３０％；クロム：２０％；モリブデン：３０％。
【００７８】
１．２工業用反応媒体のための手順
・カルボニル化反応媒体の調製
ロジウムのみによる触媒作用下の、メタノールのカルボニル化を目的とする工業用反応装置における分析的試料採取位置で、５０ｍｌ試料を漏出のない瓶に採取し、室温の暗所で保存した。分析的試料採取位置は、反応装置−ゾーンＩ−と反応装置に近いフラッシュゾーン−ゾーンＩＩ−を結合するライン上に位置する（試料は、ＤＯＰＡＫ（登録商標）方式により漏出のない条件下で採取した）。５０ｍｌ工業用反応媒体を、１００ｍｌＨａｓｔｅｌｌｏｙ（登録商標）Ｂ２オートクレーブに導入した（すなわち、約５６〜５７ｇ）。
【００７９】
工業用反応媒体は、以下の組成を有する：水１４％、ヨウ化メチル９％、酢酸メチル２％、ロジウム６００ｍｇ／ｋｇ、腐蝕金属（工業設備を構成する物質の腐蝕により、工業用反応媒体に生来存在する）５０００ｍｇ／ｋｇ（鉄１０００、ニッケル１５００、クロム１０００、モリブデン１５００ｍｇ／ｋｇ）、酢酸が合計して１００％。ヨウ化イリジウムの導入は、実験ごとに変えた。
【００８０】
オートクレーブを閉じ、室温で絶対圧力５ｂａｒの一酸化炭素圧下に置いた。
混合物を、自生圧下（１０ｂａｒ）、１時間かけて１９０℃まで加熱し、１９０℃で１０分間放置した。次いでメタノール約５．６ｇ（すなわち、反応混合物の約１０％）を、一酸化炭素圧下で貯蔵部から添加した。混合物を１９０℃まで上昇させ、絶対圧力３０ｂａｒ、１９０±０．５℃で１０分間、一酸化炭素を注入してカルボニル化反応を行った。オートクレーブを冷却して空にし、金属沈殿の有無に注目した。
【００８１】
・表中のデータ表示（上記１．１を参照）
【００８２】
２．合成溶液での実験
２．１腐蝕金属の濃度ゼロ
これらの実験は、１．１で定めた標準的な手順を適用することによって行った。
これらの実験は、腐蝕金属が無い状態（〔ＣｏｒＭｅｔ〕＝０）で行われ、以下の〔ＣｏｒＭｅｔ〕＞０である実験で参照目的（ｒｅｆｅｒｅｎｃｅ  ｐｕｒｐｏｓｅｓ）に用いるための比較実験として斟酌した。それにも関わらず、これらの実験は、０．３３〜０．３４ミリモルの一定のロジウム濃度に対してイリジウムの添加を０〜０．８ミリモル増加することの影響を示している。カルボニル化速度は、Ｒｈ／Ｉｒモル比１００／０〜７０／３０で５〜６ｍｏｌ／ｌ．ｈで一定であり、Ｒｈ／Ｉｒモル比５０／５０〜３０／７０で７．５〜１０ｍｏｌ／ｌ．ｈに増加した。
【００８３】
Ｒｈ＋Ｉｒの存在する実験は、Ｒｈのみが働く触媒系に対して、触媒系の非常に優れた安定性−金属沈殿が無いこと−を示した。
条件及び結果は、添付の表１に整理した。
【００８４】
２．２腐蝕金属の濃度０〜４０００ｍｇ／ｋｇ
これらの実験は、１．１で定めた標準的な手順を適用することによって行った。
Ｒｈ／Ｉｒモル比１００／０〜３０／７０各々に対して、腐蝕金属の濃度０〜４０００ｍｇ／ｋｇにわたって調査した。
実施された様々な実験の全ての条件及び結果は、添付の表２に整理した。
〔ＣｏｒＭｅｔ〕＝０で行われた全ての実験は、比較実験である。
【００８５】
２．２．１〔Ｒｈ〕＝定数；〔Ｉｒ〕＝変数とした実験
・Ｒｈ／Ｉｒモル比＝１００／０；〔Ｒｈ〕＝０．３３〜０．３４ｍｍｏｌ；〔Ｉｒ〕＝０
本発明の範囲外である比較実験は、〔Ｉｒ〕＝０であることから、参照目的に用いられる。
・Ｒｈ／Ｉｒモル比＝９０／１０；〔Ｒｈ〕＝０．３３〜０．３４ｍｍｏｌ；〔Ｉｒ〕≒０．０４ｍｍｏｌ
・Ｒｈ／Ｉｒモル比＝８０／２０；〔Ｒｈ〕＝０．３３〜０．３４ｍｍｏｌ；〔Ｉｒ〕≒０．０８〜０．０９ｍｍｏｌ
・Ｒｈ／Ｉｒモル比＝７０／３０；〔Ｒｈ〕＝０．３３〜０．３４ｍｍｏｌ；〔Ｉｒ〕≒０．１４ｍｍｏｌ
・Ｒｈ／Ｉｒモル比＝５０／５０；〔Ｒｈ〕＝０．３３〜０．３４ｍｍｏｌ；〔Ｉｒ〕≒０．３３ｍｍｏｌ
・Ｒｈ／Ｉｒモル比＝３０／７０；〔Ｒｈ〕＝０．３３〜０．３４ｍｍｏｌ；〔Ｉｒ〕≒０．８ｍｍｏｌ
【００８６】
以下の結論は、全ての実験から引き出すことができる：
→Ｒｈ／Ｉｒモル比９０／１０〜５０／５０（除外）に関して、Ｒｈ＋Ｉｒからなる系のカルボニル化速度は、Ｒｈのみからなる系（Ｒｈ／Ｉｒ＝１００／０）のカルボニル化速度に比例して維持され、０〜４０００ｍｇ／ｋｇ（５〜６ｍｏｌ／ｌ．ｈ）の腐蝕金属の濃度にかかわりない。
【００８７】
→Ｒｈ／Ｉｒモル比５０／５０〜３０／７０に関して、Ｒｈ＋Ｉｒからなる系のカルボニル化速度は、腐蝕金属の濃度が０〜４０００ｍｇ／ｋｇ（Ｒｈ／Ｉｒ＝５０／５０で７．５〜５．５ｍｏｌ／ｌ．ｈ、Ｒｈ／Ｉｒ＝３０／７０で１０〜８ｍｏｌ／ｌ．ｈ）に増加するにつれて、減少した。
【００８８】
→触媒系の安定性：
ロジウムのみの実験では、腐蝕金属の濃度が４０００ｍｇ／ｋｇである場合を除いて、金属沈殿が存在した。
Ｒｈ＋Ｉｒの存在下で行われた全ての他の実験では、腐蝕金属の濃度にかかわらず、金属沈殿がなかった。
【００８９】
２．２．２〔Ｒｈ〕＋〔Ｉｒ〕＝定数＝０．３３〜０．３４ｍｍｏｌとした実験
・Ｒｈ／Ｉｒモル比＝１００／０；〔Ｒｈ〕は、〔Ｉｒ〕＝０であるので、この場合もやはり比較実験の参照系である。
・Ｒｈ／Ｉｒモル比＝７０／３０；〔Ｒｈ〕≒０．２３ｍｍｏｌ；〔Ｉｒ〕≒０．１１ｍｍｏｌ
・Ｒｈ／Ｉｒモル比＝５０／５０；〔Ｒｈ〕≒０．１６５ｍｍｏｌ；〔Ｉｒ〕≒０．１６６ｍｍｏｌ
・Ｒｈ／Ｉｒモル比＝３０／７０；〔Ｒｈ〕≒０．１０ｍｍｏｌ；〔Ｉｒ〕≒０．２３ｍｍｏｌ
【００９０】
以下の所見を得た：
→Ｒｈ／Ｉｒモル比７０／３０〜５０／５０（除外）に関して、Ｒｈ＋Ｉｒからなる系のカルボニル化速度は、仮に腐蝕金属の濃度が０〜４０００ｍｇ／ｋｇに増加したとしても、Ｒｈ＋Ｉｒからなる系のカルボニル化速度は、わずかに減少するのみである（又は、少なくとも、参照実験でＲｈ／Ｉｒ＝１００／０を超えることによっては減少しない）。
【００９１】
〔ＣｏｒＭｅｔ〕を０〜４０００ｍｇ／ｋｇに変更することによる、カルボニル化速度のこのわずかな減少は、Ｒｈ／Ｉｒ＝１００／０で５％、７０／３０で１２％、５０／５０で０％、そして、Ｒｈ／Ｉｒ＝３０／７０である実験では３３％であると推定される。
【００９２】
→触媒系の安定性：
パラグラフ２．２．１におけるものと同じ所見。
【００９３】
３．工業用反応媒体での実験
これらの実験は、１．２で定めた標準的な手順を適用することによって行った。
３．１導入するメタノール量の最適化
比較実験（イリジウムなし）のこのシリーズにおいて、添加するメタノールの量（標準的な手順では反応媒体の１０％）を、５〜１５％の間で変えた。他のパラメータは全て同じであり、特に〔Ｒｈ〕＝０．３３〜０．３４ｍｍｏｌ、〔ＣｏｒＭｅｔ〕＝５０００ｍｇ／ｋｇ、そして、〔水〕＝１４％であった。７ｍｍｏｌ／ｌ．ｈのカルボニル化速度最大値は、メタノール添加が１０％の場合に得られ、メタノール添加量が１２又は１５％に増加した場合、ごくわずかに減少した（６ｍｏｌ／ｌ．ｈ）。
これらの実験の条件及び結果は、表３−１に記録した。
【００９４】
３．２〔Ｒｈ〕＝定数；〔Ｉｒ〕＝変数とした実験
この実験のシリーズにおいて、結果及び条件は、下記の表３−２に整理し、イリジウムの増加量を、一定組成、特に、〔水〕＝１４％、〔ＣｏｒＭｅｔ〕＝５０００ｍｇ／ｋｇ及び〔Ｒｈ〕＝０．３３〜０．３４ｍｍｏｌである初期の工業用反応媒体に添加した。
【００９５】
Ｒｈ／Ｉｒモル比は、イリジウムの増加量を添加することにより、調整した：
・Ｒｈ／Ｉｒ＝１００／０：比較実験（イリジウムなし）
・Ｒｈ／Ｉｒ＝９０／１０、８０／２０、７０／３０、５０／５０及び３０／７０：本発明に準じる実験
注記１：同じＲｈ／Ｉｒ比での実験は、通常、二重である。
注記２：実験６０２（Ｒｈ／Ｉｒ＝３０／７０）では、添加されたメタノール１０％は、酢酸メチル２５％に入れ替わり、Ｒｃａｒｂ上の影響は、観測されなかった。
【００９６】
→イリジウムの増加量は、製造物の欠損又は触媒系の安定性の欠損なしで、実際の工業用反応媒体（従来、触媒はロジウムのみ）に添加することができる。
・Ｒｈのみでカルボニル化速度（６〜７ｍｏｌ／ｌ．ｈ）は、Ｒｈ／Ｉｒモル比が５０／５０、又は、Ｒｈ／Ｉｒ＝３０／７０に改良されるまで、維持される（Ｒｃａｒｂ＝８〜８．５ｍｏｌ／ｌ．ｈ）。
・Ｒｈ／Ｉｒモル比が、１００／０〜３０／７０であるにも関わらず、金属沈殿は、観察されない。
【００９７】
３．３水の濃度及びＲｈ／Ｉｒ比の影響
標準的な手順１．２の以下の変形が適用される：
必須の実験については、水の濃度は、初期の水の濃度１４％（１４−ｘ％）及び５０ｍｌの工業用反応媒体の初期試料に基づいて計算された量の無水酢酸を導入することにより、ｘ％（ｘ＝１２％、１０％、８％又は６％）に調整する；この量の無水酢酸は、オートクレーブの閉鎖及び５ｂａｒの一酸化炭素圧の適用の前に、実験を開始してすぐに全て反応媒体５０ｍｌに導入する。標準的な手順は、この後に続ける。
【００９８】
これら４シリーズの実験において、反応媒体の初期の組成は、〔ＣｏｒＭｅｔ〕＝５０００ｍｇ／ｋｇと、実際面で、触媒濃度〔Ｒｈ〕＋〔Ｉｒ〕＝０．３３〜０．４４ミリモルとが、一定に保持される（第４シリーズ−実験７３４〜７３９−において、反応媒体の量が４３ｍｌ／４８ｇに減少したので、添加したメタノールは、４．８ｇであると指摘する。）。
実験の条件及び結果は、添付した表３−３に整理した。
【００９９】
・Ｒｈ／Ｉｒモル比＝１００／０；〔Ｒｈ〕＝０．３３〜０．３４ｍｍｏｌ；〔Ｉｒ〕＝０
本発明の範囲外である比較実験は、〔Ｉｒ〕＝０であることから、参照目的として用いられる。
・Ｒｈ／Ｉｒモル比＝９０／１０；〔Ｒｈ〕＝０．３３〜０．３４ｍｍｏｌ；〔Ｉｒ〕≒０．０４ｍｍｏｌ
・Ｒｈ／Ｉｒモル比＝８０／２０；〔Ｒｈ〕＝０．３５〜０．３６ｍｍｏｌ；〔Ｉｒ〕≒０．０９ｍｍｏｌ
・Ｒｈ／Ｉｒモル比＝７０／３０；〔Ｒｈ〕＝０．２３〜０．２４ｍｍｏｌ；〔Ｉｒ〕≒０．１０ｍｍｏｌ、すなわち、〔Ｒｈ〕＋〔Ｉｒ〕＝０．３３〜０．４４ｍｍｏｌ
【０１００】
これらの様々な実験は、〔Ｒｈ〕＋〔Ｉｒ〕の値が実際面で一定であり、特に、〔Ｒｈ〕＋〔Ｉｒ〕の値が０．３３〜０．３４ｍｍｏｌで一定である、Ｒｈ／Ｉｒ＝１００／０及び７０／３０であるシリーズに関しては、直接比較することができる。
【０１０１】
以下の全体的な結論を記載することができる：
→Ｒｈ／Ｉｒモル比が１００／０〜７０／３０であることに関わらず、含水率の減少は、どのシリーズに関してもカルボニル化速度の減少という結果になる。
→実際面で、各々の水の濃度に対して、カルボニル化速度は、以下の規則に従って増加する：
Ｒｈ／Ｉｒ＝１００／０≦Ｒｈ／Ｉｒ＝９０／１０≦Ｒｈ／Ｉｒ＝８０／２０＜Ｒｈ／Ｉｒ＝７０／３０
→１４％から１２％又は１０％への水の濃度の減少は、カルボニル化速度のごくわずかな減少のみにより生じる：Ｒｃａｒｂ（Ｒｈ／Ｉｒ＝７０／３０、水＝１２％）＝Ｒｃａｒｂ（Ｒｈ／Ｉｒ＝１００／０、水＝１４％）
→カルボニル化速度の点、又は、Ｒｈ＋Ｉｒからなる触媒系の安定性（金属沈殿なし）の点のいずれにも、イリジウムの添加が増加している５０００ｍｇ／ｋｇの腐蝕金属の存在の明らかな（否定的な）影響はない。
【０１０２】
４．ロジウム及びイリジウムの同時溶解
これらの実施例は、ヨウ化ロジウムのみを用いるモンサント（ＭＯＮＳＡＮＴＯ）製造方法に記載されている型の従来の条件に由来する条件下で、ロジウム及びイリジウム−ヨウ化ロジウム及びヨウ化イリジウムの形態で−の同時溶解について記載している。結果として得られる溶液は、カルボニル化反応媒体へのこれら２つの触媒−Ｒｈ及びＩｒ−の同時添加を実施することに適した触媒溶液である。
【０１０３】
ヨウ化ロジウム、ヨウ化イリジウム、水及び酢酸を、操作条件を示した表４−１に示す量で１００ｍｌＨａｓｔｅｌｌｏｙ（登録商標）Ｂ２オートクレーブに導入する。オートクレーブを室温、一酸化炭素圧下に置いて１１０℃まで加熱し、圧力を、一酸化炭素を含めて５×１０５Ｐａ（５ｂａｒ）に調整及び維持し、特別実験により、反応を１１０℃で５〜８時間続けた。
【０１０４】
オートクレーブを冷却し、触媒溶液を回収して、漏出が無いこと、かつ、その結果実験が有効であることを検証するために、重量を測定した。
沈殿の有無、並びに、原子吸光分析法によりロジウム及びイリジウムの濃度を明らかにするために、触媒溶液を分析した。
【０１０５】
また、金属沈殿の有無を検証するため、オートクレーブを検査した。これらの様々な分析結果を表４−２に示す。
触媒溶液の透明な外観は、理論的な濃度及び最終的に得られる溶液の分析により測定した濃度の比較と合わせて、ロジウム及びイリジウムが完全に溶解していることを証明する。
ゆえに、濃縮された触媒溶液−９５０ｍｇ  Ｒｈ／ｋｇ溶液及び９５０〜２６００ｍｇ  Ｉｒ／ｋｇ溶液（実験７８０、７８７及び７８５）−、又は、非常に濃縮された触媒溶液−１重量％のＲｈ及び１．４重量％のＩｒ（実験７８８）を調製することができる。
【０１０６】
【表１】
2004536035.tif 000002
【０１０７】
【表２】
2004536035.tif 000003
【０１０８】
【表３−１】
2004536035.tif 000004
【０１０９】
【表３−２】
2004536035.tif 000005
【０１１０】
【表３−３】
2004536035.tif 000006
【０１１１】
【表４−１】
2004536035.tif 000007
【０１１２】
【表４−２】
2004536035.tif 000008
【国際公開パンフレット】
2004536035.tif 000009
2004536035.tif 000010
2004536035.tif 000011
2004536035.tif 000012
2004536035.tif 000013
2004536035.tif 000014
2004536035.tif 000015
2004536035.tif 000016
2004536035.tif 000017
2004536035.tif 000018
2004536035.tif 000019
2004536035.tif 000020
2004536035.tif 000021
2004536035.tif 000022
2004536035.tif 000023
2004536035.tif 000024
2004536035.tif 000025
2004536035.tif 000026
2004536035.tif 000027
2004536035.tif 000028
2004536035.tif 000029
2004536035.tif 000030
2004536035.tif 000031
2004536035.tif 000032
2004536035.tif 000033
2004536035.tif 000034
2004536035.tif 000035
2004536035.tif 000036
2004536035.tif 000037
2004536035.tif 000038
2004536035.tif 000039
2004536035.tif 000040
2004536035.tif 000041
【国際調査報告】
2004536035.tif 000042
2004536035.tif 000043
2004536035.tif 000044
2004536035.tif 000045